(57)【要約】【課題】配置積層体の各層での金属管の巻回の形成を容易にするマンドレルもしくは他の成形器具なしで、水平巻きコイル構造もしくは配列にて、エンドユーザー用の熱処理金属管の配置積層体を製造する方法を提供する。【解決手段】冶金的に熱処理が施された金属管の水平巻き連続コイルは選択的に、巻き層グループの連続四層もしくは二層パターンを用いる多層構造で形成される。巻き層グループを連続的に四層もしくは二層を形成する方法は、アニール銅管のエンドユーザーによる使用のための連続アニール銅管の巨大な水平巻きコイルの形成をサポートする。【選択図】図２（ｂ）
2019056489.tif 000002
【特許請求の範囲】
【請求項１】
マンドレルなしで、外側直径を有する熱処理金属管の直線状の供給から形成される熱処理金属管の配置積層体の水平巻きコイルを形成する方法であって、前記配置積層体が、外側配置積層体の半径と、内側配置積層体の半径と、前記配置積層体の層内の熱処理金属の隣接した回転の内部中心間の距離に等しい半径方向ピッチ距離とを有し、
前記熱処理金属管の層１、層２、層３及び層４の反復四層グループを形成するに当り、
前記熱処理金属管の層１外側回転を形成し、前記層１外側回転が、３００°の回転を超える外側配置積層体の半径と、６０°の回転を超える半径方向ピッチ距離の内層回転移行割出とを有すること、
複数の層１内側回転を連続的に形成し、ここでは、複数の層１内側回転の最後の一つの層１内側回転の半径が、内側配置積層体の半径から半径方向ピッチ距離を差し引いたものに等しくなるまで、複数の層１内側回転の各連続した内側の一つの層１内側回転の半径が、複数の層１内側回転の前の内側の一つの内側回転の半径から、半径方向ピッチ距離で減少し、複数の層１内側回転の各々が、３００°の回転を超える内側回転の半径と、６０°の回転を超える半径方向ピッチ距離の層１内側回転移行割出とを有すること、
３００°の回転を超える内側配置積層体の半径と、６０°の回転を超える層１から層２への移行割出とを有する熱処理金属管の層１から層２への移行回転を形成すること、
複数の層２外側回転を連続的に形成し、ここでは、複数の層２外側回転の最後の一つの外側回転の半径が、外側配置積層体の半径に等しくなるまで、複数の層２外側回転の各連続した外側の一つの層２外側回転の半径が、複数の層２外側回転の前の外側の一つの外側回転の半径から、半径方向ピッチ距離で増大し、複数の層２外側回転の各々が、３００°の回転を超える外側回転の半径と、６０°の回転を超える層２回転移行割出とを有すること、
３００°の回転を超える外側配置積層体の半径と、６０°の回転を超える層２から層３への移行割出とを有する外側配置積層体の半径を有する熱処理金属管の層２から層３への移行回転を形成すること、
複数の層３内側回転を連続的に形成し、ここでは、複数の層３内側回転の最後の一つの内側回転の半径が、内側配置積層体の半径から半径方向ピッチ距離を差し引いたものに等しくなるまで、複数の層３内側回転の各連続した内側の一つの層３内側回転の半径が、複数の層３内側回転の前の内側の一つの内側回転の半径から、半径方向ピッチ距離で減少し、複数の層３内側回転の各々が、３００°の回転を超える内側回転の半径と、６０°の回転を超える層３回転移行割出とを有すること、
３００°の回転を超える内側配置積層体の半径と、６０°の回転を超える層３から層４への移行割出とを有する熱処理金属管の層３から層４への移行回転を形成すること、
複数の層４外側回転を連続的に形成し、
複数の層４外側回転を連続的に形成し、ここでは、複数の層４外側回転の最後の一つの外側回転の半径が、外側配置積層体の半径に等しくなるまで、複数の層４外側回転の各連続した外側の一つの層４外側回転の半径が、複数の層４外側回転の前の外側の一つの外側回転の半径から、半径方向ピッチ距離で増大し、複数の層４外側回転の各々が、３００°の回転を超える外側回転の半径と、６０°の回転を超える層４回転移行割出とを有すること、ならびに、
外側配置積層体の半径での熱処理金属管の３６０回転により、層１、層２、層３及び層４の前記反復四層グループへの層４移行を形成すること
を特徴とする方法。
【請求項２】
マンドレルなしで、外側直径を有する熱処理金属管の直線状の供給から形成される熱処理金属管の配置積層体の水平巻きコイルを形成する方法であって、前記配置積層体が、外側配置積層体の半径と、内側配置積層体の半径と、前記配置積層体の層内の熱処理金属の隣接した回転の内部中心間の距離に等しい半径方向ピッチ距離とを有し、
熱処理金属管の層１、層２、層３及び層４の反復四層グループを形成するに当り、
熱処理金属管の層１外側回転を形成し、前記層１外側回転が、３００°の回転を超えて外側配置積層体の半径と、６０°の回転を超える半径方向ピッチ距離の内層回転移行割出とを有すること、
複数の層１内側回転を形成し、ここでは、複数の層１内側回転の最後の一つの層１内側回転の半径が、内側配置積層体の半径から半径方向ピッチ距離を差し引いたものに等しくなるまで、複数の層１内側回転の各連続した内側の一つの層１内側回転の半径が、複数の層１内側回転の前の内側の一つの内側回転の半径から、半径方向ピッチ距離で減少し、複数の層１内側回転の各々が、３００°の回転を超える内側回転の半径と、６０°の回転を超える半径方向ピッチ距離の層１回転移行割出とを有すること、
３００°の回転を超える内側配置積層体の半径と、６０°の回転を超える半径方向ピッチ距離の層１から層２への移行割出とを有する熱処理金属管の層１から層２への移行回転を形成すること、
６０°の回転を超えて、内側配置積層体の半径と半径方向ピッチ距離の半分との合計に等しい第一層２内側回転の半径に、層１から層２への移行回転の割出しを行うこと、
３００°の回転を超えて、内側配置積層体の半径と半径方向ピッチ距離の半分との合計に等しい第一層２内側回転の半径を有する熱処理金属管の第一層２回転を形成するとともに、６０°の回転を超えて、半径方向ピッチ距離で増大する第一層２内側回転の半径と等しい内側回転の半径を有する複数の層２外側回転の一番目に、第一層２回転移行の割出しを行うこと
複数の層２外側回転を連続的に形成し、ここでは、複数の層２外側回転の最後の一つの外側回転の半径が、外側配置積層体の半径から半径方向ピッチ距離を差し引いたものに等しくなるまで、複数の層２外側回転の各連続した外側の一つの層２外側回転の半径が、複数の層２外側回転の前の外側の一つの外側回転の半径から、半径方向ピッチ距離で増大し、複数の層２外側回転の各々が、３００°の回転を超える外側回転の半径と、６０°の回転を超える層２回転移行割出とを有すること、
３００°の回転を超える外側配置積層体の半径と、６０°の回転を超える層２から層３への移行割出とを有する熱処理金属管の層２から層３への移行回転を形成すること、
複数の層３内側回転を連続的に形成し、ここでは、複数の層３内側回転の最後の一つの内側回転の半径が、内側配置積層体の半径から半径方向ピッチ距離を差し引いたものに等しくなるまで、複数の層３内側回転の各連続した内側の一つの層３内側回転の半径が、複数の層３内側回転の前の内側の一つの内側回転の半径から、半径方向ピッチ距離で減少し、複数の層３内側回転の各々が、３００°の回転を超える内側回転の半径と、６０°の回転を超える層３回転移行割出とを有すること、
３００°の回転を超える内側配置積層体の半径から半径方向ピッチ距離の半分を差し引いたものと、６０°の回転を超える層３から層４への移行割出とを有する熱処理金属管の層３から層４への移行回転を形成すること、
複数の層４外側回転を連続的に形成し、ここでは、複数の層４外側回転の最後の一つの外側回転の半径が、外側配置積層体の半径から半径方向ピッチ距離の半分を差し引いたものに等しくなるまで、複数の層４外側回転の各連続した外側の一つの層４外側回転の半径が、複数の層４外側回転の前の外側の一つの外側回転の半径から、半径方向ピッチ距離で増大し、複数の層４外側回転の各々が、３００°の回転を超える外側回転の半径と、６０°の回転を超える層４回転移行割出とを有すること、ならびに、
外側配置積層体の半径での熱処理金属管の３６０回転により、層１、層２、層３及び層４の反復四層グループへの層４移行を形成すること
を特徴とする方法。
【請求項３】
マンドレルなしで、外側直径を有する熱処理金属管の直線状の供給から形成される熱処理金属管の配置積層体の水平巻きコイルを形成する方法であって、前記配置積層体が、外側配置積層体の半径と、内側配置積層体の半径と、前記配置積層体の層内の熱処理金属の隣接した回転の内部中心間の距離に等しい半径方向ピッチ距離とを有し、
熱処理金属管の層１及び層２の反復二層グループを形成するに当り、
熱処理金属管の層１外側回転を形成し、前記層１外側回転が、３００°の回転を超える外側配置積層体の半径と、６０°の回転を超える、外側配置積層体の半径から半径方向ピッチ距離を差し引いたものに等しい層１内側回転移行割出半径とを有すること、
複数の層１内側回転を連続的に形成し、ここでは、複数の層１内側回転の最後の一つの内側回転の半径が、内側配置積層体の半径から半径方向ピッチ距離を差し引いたものに等しくなるまで、複数の層１内側回転の各連続した内側の一つの層１内側回転の半径が、複数の層１内側回転の前の内側の一つの内側回転の半径から、半径方向ピッチ距離で減少し、複数の層１内側回転の各々が、３００°の回転を超える内側回転の半径と、６０°の回転を超える層１内側回転移行割出半径とを有すること、
内側配置積層体の半径に熱処理金属管の割出しを行うとともに、３００°の回転を超える内側配置積層体の半径と、６０°の回転を超える層１から層２への移行割出とを有する熱処理金属管の層１から層２への移行回転を形成すること、
内側配置積層体の半径と半径方向ピッチ距離の半分との合計に、熱処理金属管の割出しを行うとともに、３００°の回転を超えて、内側配置積層体の半径と半径方向ピッチ距離の半分との合計に等しい第一層２内側回転の半径を形成し、半径方向ピッチ距離で増大する第一層２内側回転の半径に等しい第二層２内側回転の半径に、６０°の回転を超えて第二層２回転移行へ割出しを行い、
複数の層２外側回転を連続的に形成し、ここでは、複数の層２外側回転の最後の一つの外側回転の半径が、外側配置積層体の半径から半径方向ピッチ距離の半分を差し引いたものに等しくなるまで、複数の層２外側回転の各連続した外側の一つの層２外側回転の半径が、複数の層２外側回転の前の外側の一つの外側回転の半径から、半径方向ピッチ距離で増大し、複数の層２外側回転の各々が、３００°の回転を超える外側回転の半径と、６０°の回転を超える層２回転移行割出とを有すること、ならびに、
外側配置積層体の半径の熱処理金属管の３６０回転により、層１及び層２の反復二層グループへの層２移行回転を形成すること
を特徴とする方法。
【発明の詳細な説明】
【技術分野】
【０００１】
この出願は、２０１７年９月２０日に出願された米国仮出願第６２／５６０，７４１号の利益を主張するものであり、その全体を参照によりここに組み込む。
【０００２】
本発明は概して、エンドユーザーへ熱処理金属管を輸送するため、長い連続した長さで多層構造に配置されて冶金的に熱処理がなされた金属管に関するものであり、特に、長い連続した長さの金属管から、それよりも短い長さの多数の金属管を引き出して切断する用途に供するものに関する。
【背景技術】
【０００３】
冶金的に熱処理がなされた金属管は、多岐にわたる技術的な用途に用いられる。たとえば、アニール（軟質もしくは延性ともいう。）銅管は、空調機や熱ポンプの冷媒配管に広く使用されている。銅管の初期形成における加工硬化は、当該銅を硬化もしくは硬質化させ、エンドユーザーでの使用に向けて再度軟質化させるためのアニールが必要になる。
【０００４】
長い連続した長さの冶金的熱処理金属管は、最終熱処理位置で、エンドユーザーに輸送するためのエンドユーザー製品として、異なる多層構造に製造されることがある。たとえば、「レベルワウンドコイル」（ＬＷＣ）構造が知られている。これは典型的には、金属管がマンドレル（ボビン、スプール、リールその他の成形器具）の周囲で、水平に巻かれたものであり、ここでは、各層における全ての対応する巻き管が、（糸巻のように）互いの上に水平に巻かれるので、「レベルワウンド（連続）コイル」と称される。
【０００５】
また、エンドユーザーの多層構造の連続した金属管（ここでは便宜上「配置積層体（lay stack）」と称する。）は、そのエンドユーザー配置積層体が、最終熱処理の前もしくは後のいずれに形成されたものであるかによって区別することができる。ここでは、そのような二つの異なる方法を、熱処理がアニール工程である銅管を例として説明するが、これは他の種類の金属管及び熱処理工程にも使用することができる。
【０００６】
アニール銅管のエンドユーザー配置積層体を製造する第一の方法は、バッチ管熱処理方法と称することがあるが、はじめに硬質銅管の配置積層体を製造し、そして、その硬質銅管の配置積層体を、化石燃料炉又は電気要素等の炉内に置いて、適切な（軽度又は軟化）アニール温度で当該硬質銅管を加熱アニールする。バッチアニール配置積層体の銅管はその後、当該バッチアニール銅管をエンドユーザーに輸送するために梱包され、そこで、アニール銅管の配置積層体から、選定された管長さが引き出されて切断される。このアニール工程では、硬質銅管の配置積層体の層（レベルとも称する。）を巻回する方法は、管の同じ層で、又は特定の層の上方側もしくは下方側に隣接する層で隣接する管の巻回部の相互のいかなる付着も最小化すること、ならびに、エンドユーザーによるアニール銅管の配置積層体からの所定の長さのアニール銅管の引出しを容易にすることという二つの目的を達成するように行うことが好ましい。
【０００７】
国際特許出願第ＰＣＴ／ＪＰ２０１６／０５４１６３号では、配置積層体構造（ここでは「配列（geometry）」ともいう。）が開示されており、これは、バッチ管熱処理方法に特に適合させることのできるマンドレル又は他の成形器具を用いることなしに、金属管を渦巻き状に巻いてエンドユーザー製品にする渦巻きコイル積層体（すなわち、層からなるもの）として特定されている。この出願の図面で用いられた符号に従えば、金属管（２）からなる多数の渦巻き層（もしくはレベル）（３）は巻回されて渦巻き状になるとともに、コイル積層体の中心軸の延びる方向に積層される。Ａ層渦巻きコイル（３ａ）の最も内側（５ａ）は、一つ上の層の渦巻きコイルの最も内側（５ｂ）に繋がるとともに、最も外側（４ａ）は、一つ下の層の渦巻きコイルの最も外側（４ｂ）に繋がり、また、Ｂ層渦巻きコイル（３ｂ）の最も外側（４ｂ）は、一つ上の渦巻きコイルの最も外側（４ａ）に繋がるとともに、最も内側（５ｂ）は、一つ下の層の渦巻きコイルの最も外側（５ａ）に繋がる。Ａ層渦巻きコイル（３ａ）及びＢ層渦巻きコイル（３ｂ）は交互に繰り返され、各渦巻きコイル（３）の金属管（２）の曲率半径は連続的に変化し、該金属管は、隣接する金属管（２）の隙間が金属管の直径よりも小さくなるように巻かれる。
【０００８】
前の段落で述べたように渦巻きコイル積層体を形成した後、渦巻きコイル積層体は、国際特許出願第ＰＣＴ／ＪＰ２０１６／０５４１６３号の段落００４５に開示されているように、多数レベルの渦巻き構造（配列）が崩れないように金属バンドで結束され、そして、最終アニール炉でバッチアニールされて、エンドユーザー渦巻きコイル積層体を製造する。
【０００９】
アニール銅（もしくは他の金属）管の配置積層体を製造する第二の方法では、アニール銅管の所望のエンドユーザー配置積層体の連続した管の長さに等しい連続した長さの硬質銅管を、アニール加熱装置、たとえば電気インダクタ（誘導コイルともいう。）アニールシステム内で処理して、当該管をアニール加熱する。その後、当業界ではアニール銅管を、特定の多層螺旋構造（もしくは配列）とともに当業界で知られているような受取機構に送るものとして知られているようなコイル積重ね鋳造アームで、直線状のアニール管を螺旋状に巻くというものである。このアニール工程では、アニール金属管の配置積層体の層（もしくはレベル）を巻く方法は、エンドユーザーによる配置積層体からのアニール金属管の容易な引出しを実現することが好ましい。
【００１０】
最も一般的には、アニール銅管の最終エンドユーザー配置積層体製品は、「外側半径から内側半径への」巻き層及び「内側半径から外側半径への」巻き層が交互に配置されたアニール管の隣接した水平巻き層からなる。
【先行技術文献】
【特許文献】
【００１１】
【特許文献１】国際公開第２０１６／１２９６８１号
【発明の概要】
【発明が解決しようとする課題】
【００１２】
いずれの方法で製造されたアニール銅管のエンドユーザー（最終製品）配置積層体も、任意で、螺旋巻き構造を維持するため、支持構造にて梱包することができる。しかしながら、多くの例では、最終製品の梱包には、追加の支持構造なしで、連続したアニール銅管（上述した第一の方法では硬質銅管、第二の方法ではアニール銅管）の多層螺旋構造を、パレットのような適切な平坦輸送構造上に配置することと、その後に、アニール銅管の配置積層体の包装（又はそれを含むもの）を、エンドユーザーに輸送するための平坦輸送構造まで収縮させることとが含まれる。
【課題を解決するための手段】
【００１３】
一の側面では、本発明は、ここで開示するような、配置積層体の各層での金属管の巻回の形成を容易にするマンドレルもしくは他の成形器具なしで、水平巻きコイル構造もしくは配列にて、エンドユーザー用の熱処理金属管の配置積層体を製造する方法及び、熱処理金属管の巨大な水平巻きコイルの当該構造体である。
【００１４】
他の側面では、本発明は、ここで開示するような、アニール金属管の配置積層体から熱処理金属管を引き出すことを容易にするマンドレルもしくは他の成形器具なしの、水平巻きコイル構造もしくは配列の熱処理金属管の配置積層体である。
【００１５】
本発明の上記及び他の側面は、この明細書及び添付の特許請求の範囲で説明する。
【００１６】
ここで開示する本発明の上述した方法及び水平巻きコイル構造の熱処理金属管の配置積層体は、 熱処理金属管がアニール銅管である特定の場合に有用である。
【００１７】
以下に簡潔に述べる添付図面は、本発明の例示的な理解のために示すものであり、この明細書及び添付の特許請求の範囲でさらに説明するような本発明を限定するものではない。
【図面の簡単な説明】
【００１８】
【図１】本発明の熱処理金属管の配置積層体の水平巻きコイルの一の実施形態の平面図である。
【図２（ａ）】本発明の最終製品の水平巻きコイルの高さを増大させるための、水平巻きコイルの中心軸ＸLの高さの周囲で連続的に繰り返される熱処理金属管の最も下方側（底部）の四層グループの水平巻きコイル配列を示す、図１のＡ−Ａ線に沿う水平巻きコイルの部分断面図である。
【図２（ｂ）】最終製品の水平巻きコイル配列が、図２（ａ）に示す金属管の四層グループの四連続からなる図１の水平巻きコイルの水平巻きコイル配列を示す、図１のＡ−Ａ線に沿う水平巻きコイルの断面図である。
【図３】最終製品のエンドユーザー水平巻きコイル配列が、ここで開示する金属管の四層グループの四連続からなる水平の熱処理金属管の配置積層体の水平巻きコイルの他の実施形態の断面図である。
【図４】最終製品のエンドユーザー水平巻きコイル配列が、ここで開示する金属管の二層グループの四連続からなる本発明の熱処理金属管の配置積層体の水平巻きコイルの他の実施形態の断面図である。
【発明を実施するための形態】
【００１９】
図１、図２（ａ）及び図２（ｂ）に、本発明の水平（もしくは水平の）巻きコイル１０の一の実施形態を示し、これは便宜上「ＨＷＣ」とも称する。
【００２０】
本発明の一の実施形態では、ＨＷＣ１０は、直線状の熱処理金属管、たとえばアニール銅管を供給し、電気インダクタ アニールシステムから、当業界で知られている受取コイラー装置にアニール銅管を供給するものとして当業界で知られている鋳造アーム装置へ出ることにより形成することができ、ここでＨＷＣ１０の構造が形成される。ここでは一般に、直線状の熱処理金属管を供給することは、熱処理金属管の直線状の供給ともいう。鋳造アーム装置は金属管鋳造ヘッドを備え、これは、熱処理管の直線状の供給における割出（indexing）と称され、本発明の下記の実施形態でさらに説明するような受取コイラー装置内へ進入する管の直径を変化させるベンドローラーの位置を制御するため、一以上のローラー及びアクチュエータを有する。
【００２１】
本発明の一の実施形態では、ＨＷＣ１０の形成は、ＨＷＣの外側半径からさらに、たとえば図１、２（ａ）及び２（ｂ）の距離Ｗで外側にあるガス捕獲管ヘッドＷ１から始まり、鋳造アームのベンドローラーは管に曲げを与えない。ガス捕獲管ヘッドＷ１は任意で、アニール工程ガスがアニール工程で管の内部に供給され、ＨＷＣが形成されるときにガス捕獲管ヘッドで管の内部から除去される。
【００２２】
本発明の下記の実施形態では、全ての回転プロセス工程は、本発明の他の実施形態での時計回りもしくは反時計回りの回転のいずれかについて言及するものとする。たとえば、エンドユーザーによる最終製品のＨＷＣの巻き戻しが時計回りである場合は、ＨＷＣを形成する全ての回転プロセス工程が反時計回りになり、逆に、エンドユーザーによる最終製品のＨＷＣの巻き戻しが反時計回りである場合は、ＨＷＣを形成する全ての回転プロセス工程は反時計回りになる。
【００２３】
本発明の一の実施形態では、受取コイラー装置は、本発明のプロセスで形成されるＨＷＣの中心軸ＸL周囲で、その下方側に沿って、水平に反時計回りもしくは時計回りで回転することができる回転台を含む。実施形態では、回転台が用いられるとき、回転台の回転は、熱処理金属管の直線状の供給の回転プロセスを実行し、また、回転台を下げることは、より下方側と上方側のコイル層との間で、熱処理金属管の直線状の供給を上昇させるプロセスを実行することになる。
【００２４】
本発明のいくつかの実施形態では、直線状の連続した管１２の供給の巻回（回転）が、回転する回転台上で始まるとき、図１に示すように、ガス捕獲管ヘッドＷ１からの水平側移動距離Ｗは、回転台の１８０°の回転とともに、ＨＷＣの第一層Ｌ１と同じ層上で管を内側に移動させる。それと同時に、ベンドローラーは管曲げ半径Ｒ１へ（内側に）移動し、これは、図２（ｂ）のＨＷＣ１０の外側配置積層体の半径Ｒ１であって、第一層の開始である。外側配置積層体の半径Ｒ１は、図示のように、たとえば図２（ｂ）に示すようにＨＷＣの外側の旋回の内部中心に形成されるＨＷＣの中心軸ＸLからの水平距離の等しい。本発明のいくつかの実施形態では、ＨＷＣを形成するプロセス及び、その結果として形成されるＨＷＣは、プロセスガスが用いられない場合に、第一層Ｌ１の開始から始まる。
【００２５】
次のプロセス工程の回転台は、ベンドロールヘッドを一定の位置にしつつ、（図１に示すように）３００°の回転を継続し、それにより、半径Ｒ１の第一（外側底部）層Ｌ１の回転を形成する。その後、ベンドロールヘッドは、層Ｌ１内で（６０°の回転を超えて）半径方向内側に割出しを行い、半径（Ｒ１−ｐ）の回転の第二（内側）層Ｌ１を形成し始め、その際に回転台は、ベンドロールヘッドの一定の位置で３００°の回転し、半径（Ｒ１−ｐ）の単一の第二層Ｌ１の回転を形成し、ここでは、変数ｐは、たとえば図２（ｂ）に示すように、任意の層の隣接する管の回転間の半径方向ピッチ距離であり、この半径方向ピッチ距離はまた、図２（ｂ）に示すように、任意の層の隣接する管１２の回転の内部中心間の距離に等しい。半径方向ピッチ距離及び３００°の回転プロセス工程による半径方向内側の割出し（減衰）は、層Ｌ１の内側半径（Ｒｘ−ｐ）が形成されるまで繰り返される。変数ｘは、層Ｌ１の回転の総数であり、半径Ｒ１の第一外側回転から半径Ｒｘの最終内側回転までの回転の半径の各回転は、半径方向ピッチ距離ｐにより減少し又は減衰し、管の内側巻きの第一層Ｌ１で終了する。
【００２６】
巻回が層Ｌ１の内側半径（Ｒｘ−ｐ）に到達するとき、ベンドロールヘッドは、半径Ｒｘ、すなわちＨＷＣ１０の内側半径へ（内側に）（図１に示す６０°の回転を超えて）割出しを行い、その後、回転台は、層降下距離ｄで降下（低下）し、これは、この例では、図２（ｂ）に示すように、管１２の外側直径に等しく、また、管の直線状の供給を次のより高い高さへ上昇させるプロセス工程に相当し、それにより、第一巻き層Ｌ１上で第二巻き層Ｌ２の形成を開始する。その後、回転台は、ベンドロールヘッドを一定の位置としつつ、（図１に示すように）３００°の回転を継続して、半径Ｒｘの単一の回転を形成し、これは、第一Ｌ１層から第二Ｌ２層への巻回の移行を意味する。
【００２７】
ベンドロールヘッドはその後、外側に（図１に示すように６０°の回転を超えて）割出しを行って（増大されて）、層２の半径（Ｒｘ＋ｐ）の第一（内側）回転を形成し始め、回転台は、ベンドロールヘッドを一定の位置としつつ、（図1に示すように）３００°の回転して、半径（Ｒｘ＋ｐ）の単一の回転を形成する。ベンドロールヘッドはその後、外側に（６０°の回転を超えて）割出しを行い、半径（Ｒｘ＋２ｐ）の第二（外側）回転を形成し始め、回転台は、ベンドロールヘッドを一定の位置としながら、３００°の回転して、半径（Ｒｘ＋２ｐ）の単一回転を形成する。半径方向ピッチ距離及び３００°の回転プロセスによる半径方向外側の（増大する）割出しは、ＨＷＣ１０の外側半径Ｒ１が形成されるまで繰り返され、このことは、第二巻き層Ｌ２が管の外側巻きで完了するまで、層２の半径の各回転が、半径方向ピッチ距離により増加（増大）することを意味する。
【００２８】
巻き層Ｌ２が、ＨＷＣ１０の外側半径Ｒ１に到達するとき、ベンドロールヘッドは外側に（図１に示すように６０°の回転を超えて）割出しを行い、その後、回転台は、層降下距離ｄで降下（低下）し、これは、第二巻き層Ｌ２上への第三巻き層Ｌ３の形成を開始するため、管の直線状の供給を次のより高いレベルへ上昇させるプロセス工程に相当する。その後、回転台は、ベンドロールヘッドを一定の位置にしつつ、３６０°の回転を継続し、半径Ｒ１の単一の回転を形成し、これは、ＨＷＣ１０の外側半径であるとともに、第二層Ｌ２から第三層Ｌ３への移行の巻回である。
【００２９】
回転台はその後、ベンドロールヘッドを一定の位置にしつつ、３００°の回転をし、半径Ｒ１の単一の回転を形成する。その後、回転台は、ベンドロールヘッドを一定の位置にしつつ、（図１に示すように）３００°の回転をし、（Ｒ１−ｐ）の単一の回転を形成するとき、ベンドロールヘッドは、半径方向内側に（図１に示すように６０°の回転を超えて）割出しを行い、半径（Ｒ１−ｐ）の第二の回転を形成し始める。そして、前述の割出しと回転プロセス工程は、（Ｒｘ−ｐ）半径の内側回転が形成されるまで繰り返され、これはすなわち、各回転にて半径が半径方向ピッチ距離ｐで減少し、第三層Ｌ３が内側巻きで完了することを意味する。
【００３０】
巻回が、層Ｌ３の内側半径（Ｒｘ−ｐ）に到達するとき、ベンドロールヘッドは（内側に）（６０°の回転を超えて）割出しを行って半径（Ｒｘ−ｐ）となり、その後、回転台は、層降下距離ｄで降下（低下）し、これは、管の直線状の供給を、次のより高いレベルへ上昇させるプロセス工程に相当するものであり、それにより、第三巻き層Ｌ３上に第四巻き層Ｌ４の形成を開始する。そして、回転台は、ベンドロールヘッドを一定の位置にしつつ、３００°の回転を継続して、半径（Ｒｘ−ｐ）の単一の回転し、これは、第三Ｌ３層から第四Ｌ４層への移行の巻回になる。
【００３１】
その後、回転台が、ベンドロールヘッドを一定の位置にしつつ、３００°の回転して、半径（Ｒｘ＋２ｐ）の単一の回転を形成するとき、ベンドロールヘッドは、外側に（図１に示すように６０°の回転を超えて）割出しを行い、半径（Ｒｘ＋２ｐ）の第一の回転の形成を開始する。その後、回転台が、ベンドロールヘッドを一定の位置にしつつ、３００°の回転して、半径（Ｒｘ＋３ｐ）の単一の回転を形成するとき、ベンドロールヘッドは、内側に（図１に示すように６０°の回転を超えて）割出しを行い、半径（Ｒｘ＋３ｐ）の第二の回転を形成し始める。前述のプロセス工程は、ＨＷＣ１０の外側半径Ｒ１が形成されるまで、半径方向ピッチ距離ｐの整数歩進（integer stepping）で繰り返され、これは、第四巻き層Ｌ４が外側巻きで完了するまで、各回転の半径が、整数倍ピッチ半径ｐで増大することを意味する。
【００３２】
巻き層Ｌ４が、ＨＷＣ１０の外側半径Ｒ１に到達するとき、ベンドロールヘッドは、外側に（６０°の回転を超えて）割出しを行い、その後、回転台は、層降下距離ｄで降下（低下）し、これは、管の直線状の供給を、次のより高いレベルへ上昇させるプロセス工程に相当するものであり、それにより、第四巻き層Ｌ４上に第五巻き層の形成を開始する。回転台はその後、ベンドロールヘッドを一定の位置にしつつ、３６０°の回転を継続して、Ｒ１の単一の回転を形成し、これは、第四層Ｌ４から層Ｌ４上の第五層への移行の巻回である。
【００３３】
図２（ｂ）に示すように、第五から第八巻き層グループ４ＬＳ２は、第一から第四巻き層を構成する巻き層グループ４ＬＳ１と同じ巻き層配列を有する。同様に、巻き層グループ４ＬＳ３及び４ＬＳ４はそれぞれ、第一から第四巻き層を構成する巻き層グループ４ＬＳ１と同じ巻き層配列を有し、本発明のＨＷＣの一の実施形態を形成するプロセスを完了する。
【００３４】
本発明の一例では、熱処理金属管の配置積層体の水平巻きコイルは、マンドレルなしで、外側直径を有する熱処理金属管の連続した直線状の供給から形成される。配置積層体は、外側配置積層体の半径Ｒ１と、内側配置積層体の半径Ｒｘと、配置積層体の層内の熱処理金属の隣接した回転の内部中心間の距離に等しい半径方向ピッチ距離ｐとを有するものであり、ここで、変数ｘは、層内のコイル回転数である。水平巻きコイルは、層１、層２、層３及び層４として特定される反復積層四層グループとして形成される。第一積層体の層１から始まり、管の層１外側回転は、３００°の回転を超える外側配置積層体の半径と、６０°の回転を超える半径方向ピッチ距離の内層回転移行割出距離とを有する層１外側回転で形成される。複数の連続層１内側回転を形成するに当り、当該複数の層１内側回転の連続した内側の一つのそれぞれの層１内側回転の半径は、複数の層１内側回転の最後の一つの層１内側回転の半径が、内側配置積層体の半径から半径方向ピッチ距離を差し引いたものに等しくなるまで、前の複数の層１内側回転の内側の一つの内側回転の半径からの半径方向ピッチ距離で減少する。複数の層１内側回転の各々は、３００°の回転を超える内側回転の半径と、６０°の回転を超える半径方向ピッチ距離の層１内側回転移行割出とを有する。複数の層１内側回転の最後の一つを形成した後、３００°の回転を超える内側配置積層体の半径を有する管の層１から層２への移行回転、及び、６０°の回転を超える層１から層２への移行割出が形成される。複数の層２外側回転を形成するに当り、複数の層２外側回転の各連続した外側の一つの層２外側回転の半径は、当該複数の層２外側回転の最後の一つの外側回転の半径が、外側配置積層体の半径に等しくなるまで、複数の層２外側回転の先行する外側の一つの外側回転の半径から、半径方向ピッチ距離で増大する。複数の層２外側回転の各々は、３００°の回転を超える外側回転の半径と、６０°の回転を超える層２回転移行割出とを有する。最後の層２外側回転が形成された後、管の層２から層３への移行回転が、３００°の回転を超える外側配置積層体の半径と、６０°の回転を超える層２から層３への移行割出とで形成される。層２から層３への移行回転を形成した後、複数の層３内側回転を連続的に形成するに当り、複数の層３内側回転の各連続した内側の一つの層３内側回転の半径は、複数の層３内側回転の最後の一つの内側回転の半径が、内側配置積層体の半径から半径方向ピッチ距離を差し引いたものに等しくなるまで、複数の層３内側回転の先行する内側の一つの内側回転の半径から、半径方向ピッチ距離で減少する。複数の層３内側回転の各々は、３００°の回転を超える内側回転の半径と、６０°の回転を超える層３回転移行割出とを有する。最後の層３内側回転を形成した後、３００°の回転を超える内側配置積層体の半径の管の層３から層４への移行回転と、６０°の回転を超える層３から層４への移行割出とが形成される。層３から層４への移行回転を形成した後、複数の層４外側回転の各連続した外側の一つの層４外側回転の半径を有する複数の層４外側回転は、複数の層４外側回転の最後の一つの外側回転の半径が、外側配置積層体の半径に等しく��るまで、複数の層４外側回転の先行する外側の一つの外側回転の半径から、半径方向ピッチ距離で増大する。複数の層４外側回転の各々は、３００°の回転を超える外側回転の半径と、６０°の回転を超える層４回転移行割出とを有する。第一の四層グループの最後の層４外側回転を形成した後、外側配置積層体半径での熱処理金属管の３６０回転とともに層１、層２、層３及び層４の反復四層グループの他の一つへの層４移行回転により、本発明の水平巻きコイルの一例を形成する。本発明の他の例では、本発明のＨＷＣは、特定の用途に要求されるように、任意の複数の反復四層グループを備える。
【００３５】
図３に、本発明のＨＷＣ２０を備える四層グループ構造の他の実施形態を示す。６０°及び３００°の回転のプロセス工程への言及は、図１の角度表示である。
【００３６】
本発明のいくつかの実施形態では、連続した管２２の巻回が、回転台の回転から始まるとき、ガス捕獲管ヘッドＷ１からの水平側移動距離Ｗは、回転台の１８０°の回転とともに、管をＨＷＣ２０の第一層Ｌ１’上で内側に移動させる。それと同時に、ベンドローラーは、管曲げ半径Ｒ１に（内側へ）移動し、図３ではＨＷＣ２０の外側半径Ｒ１であって第一層の開始であり、たとえば図３に示すように、ＨＷＣの外側回転の内部中心に形成されるＨＷＣの中心軸ＸLからの水平距離に等しい。本発明のいくつかの実施形態では、ＨＷＣを形成するプロセス及び、形成されたＨＷＣは、プロセスガスが用いられない場合、第一層から始まる。
【００３７】
次のプロセス工程における回転台は、ベンドロールヘッドを一定の位置にしつつ、３００°回転して、半径Ｒ１の単一の回転を形成する。その後、回転台が、図１に示すように、ベンドロールヘッドを一定の位置にしつつ、３００°回転して、半径（Ｒ１−ｐ）の単一の回転を形成するとき、ベンドロールヘッドは、半径方向内側に（６０°の回転を超えて）割出しを行い、半径（Ｒ１−ｐ）の第二の回転を形成し始める。そして、前述の割出し及び回転プロセス工程は、内側半径（Ｒｘ−ｐ）が形成されるまで繰り返され、ここでは、変数ｐは、層内の隣接する回転間の半径方向ピッチ距離（これは、管の隣接する回転の内部中心間の距離に等しい。）であり、変数ｘは、層内の総回転数であり、それにより、第一外側回転の半径Ｒ１から最後の内側回転の半径Ｒｘまでの各回転の回転半径が、半径方向ピッチ距離ｐで減少して、内側巻きの第一層Ｌ１’を完了する。
【００３８】
巻回が層Ｌ１’の内側半径（Ｒｘ−ｐ）に到達するとき、ベンドロールヘッドは、ＨＷＣ２０の内側半径である半径Ｒｘに（内側へ）（６０°の回転を超えて）割出しを行い、その後、回転台は、図示のように、層降下距離で降下（低下）し、これは、管の直線状の供給を、次のより高いレベルへ上昇させるプロセス工程に相当するものであり、それにより、第一巻き層Ｌ１’上に第二巻き層Ｌ２’の形成を開始する。回転台はその後、ベンドロールヘッドを一定の位置にしつつ、３００°の回転を継続し、半径Ｒｘ半径の単一の回転を形成し、これは、第一層Ｌ１’から第二層Ｌ２’への移行の巻回である。
【００３９】
その後、回転台が、ベンドロールヘッドを一定の位置にしつつ、３００°回転して、半径（Ｒｘ＋０．５・ｐ）の単一の回転を形成するとき、ベンドロールヘッドは外側に（６０°の回転を超えて）割出しを行い、Ｒｘと半径方向ピッチ距離ｐの半分との合計（Ｒｘ＋０．５・ｐ）に等しい半径の第一層Ｌ２’の回転を形成し始める。その後、回転台が、ベンドロールヘッドを一定の位置にしつつ、３００°回転して、半径（Ｒｘ＋１．５・ｐ）の単一の回転を形成するとき、ベンドロールヘッドは外側に（６０°の回転を超えて）割出しを行い、Ｒｘと半径方向ピッチ距離ｐの１．５との合計（Ｒｘ＋１．５・ｐ）に等しい半径の層Ｌ２’の第二の回転を形成し始める。前述のプロセス工程は、ＨＷＣ２０の外側半径Ｒ１が形成されるまで、半径方向ピッチ距離ｐの整数歩進で繰り返され、これはすなわち、第二巻き層Ｌ２’が外側巻きで完了するまで、各回転の半径が、半径方向ピッチ距離ｐの整数倍で増大することを意味する。
【００４０】
巻き層Ｌ２’が、ＨＷＣ２０の外側半径Ｒ１に到達するとき、ベンドロールヘッドは、外側へ半径Ｒ１に（６０°の回転を超えて）割出しを行い、その後、回転台は、図示のように、層降下距離で降下（低下）し、これは、管の直線状の供給を、次のより高いレベルへ上昇させるプロセス工程に相当するものであり、それにより、第二巻き層Ｌ２’上に第三巻き層Ｌ３’の形成を開始する。その後、回転台は、ベンドロールヘッドを一定の位置にしつつ、３６０°の回転を継続して、半径Ｒ１の単一の回転を形成し、これは、ＨＷＣ２０の外側半径であって、第二層Ｌ２’から第三層Ｌ３’への移行の巻回である。
【００４１】
その後、回転台は、ベンドロールヘッドを一定の位置にしつつ、３００°回転し、半径Ｒ１の単一の回転を形成する。その後、回転台が、ベンドロールヘッドを一定の位置にしつつ、３００°回転して、（Ｒ１−ｐ）の単一の回転を形成するとき、ベンドロールヘッドは、半径方向内側に（６０°の回転を超えて）割出しを行い、半径（Ｒ１−ｐ）の第二の回転を形成し始める。前述の割出し及び回転プロセス工程はその後、（Ｒｘ−ｐ）半径の内側回転が形成されるまで繰り返され、これは、各回転で半径が、半径方向ピッチ距離ｐで減少するとともに、第三層Ｌ３’が内側巻きで完了することを意味する。
【００４２】
巻回が層Ｌ３’の内側半径（Ｒｘ−ｐ）に到達するとき、ベンドロールヘッドは、半径（Ｒｘ−ｐ）に（内側へ）（６０°の回転を超えて）割出しを行い、その後、回転台は、図示のように、層降下距離で降下（低下）し、これは、管の直線状の供給を、次のより高いレベルへ上昇させるプロセス工程に相当するものであり、それにより、第三巻き層Ｌ３’上に第四巻き層Ｌ４’の形成を開始する。その後、回転台は、ベンドロールヘッドを一定の位置にしつつ、３００°の回転を継続して、半径（Ｒｘ−０．５・ｐ）の単一の回転を形成し、これは、第三Ｌ３’層から第四Ｌ４’層への移行の巻回である。
【００４３】
その後、回転台が、ベンドロールヘッドを一定の位置にしつつ、３００°回転して、半径（Ｒｘ＋１．５・ｐ）の単一の回転を形成するとき、ベンドロールヘッドが（６０°の回転を超えて）割出しを行い、半径（Ｒｘ＋１．５・ｐ）の第一の回転を形成し始める。その後、回転台が、ベンドロールヘッドを一定の位置にしつつ、３００°回転して、半径（Ｒｘ＋２．５・ｐ）の単一の回転を形成するとき、ベンドロールヘッドは内側に（６０°の回転を超えて）割出しを行い、半径（Ｒｘ＋２．５・ｐ）の第二の回転を形成し始める。前述のプロセス工程は、ＨＷＣ２０の外側半径Ｒ１からｐの半分を差し引いたもの（Ｒ１−０．５・ｐ）が形成されるまで、ｐの整数歩進で繰り返され、これは、第四巻き層Ｌ４’が外側巻きで完了するまで、各回転の半径が、整数倍の半径方向ピッチ距離ｐで増大することを意味する。
【００４４】
巻き層Ｌ４’が、ＨＷＣ２０の外側半径Ｒ１に到達するとき、ベンドロールヘッドは、外側へ半径Ｒ１に（６０°の回転を超えて）割出しを行い、その後、回転台は、図示のように、層降下距離で降下（低下）し、第四巻き層Ｌ４’上に第五巻き層の形成を開始する。その後、回転台は、ベンドロールヘッドを一定の位置にしつつ、３６０°の回転を継続し、Ｒ１の単一の回転を形成し、これは、第四層Ｌ４’から当該第四層上の第五層への移行の巻回である。
【００４５】
図３に示すように、巻き層グループ４ＬＳＳ２から形成される第五から第八巻き層は、第一から第四巻き層を構成する巻き層グループ４ＬＳＳ１と同じ巻き層配列を有する。それと同様に、巻き層グループ４ＬＳＳ３及び４ＬＳＳ４はそれぞれ、第一から第四巻き層を構成する巻き層グループ４ＬＳＳ１と同じ巻き層配列を有する。
【００４６】
本発明の一例では、熱処理金属管の配置積層体の水平巻きコイルは、マンドレルなしで、外側直径を有する熱処理金属管の連続した直線状の供給から形成される。配置積層体は、外側配置積層体の半径Ｒ１と、内側配置積層体の半径Ｒｘと、配置積層体の層内の熱処理金属の隣接した回転の内部中心間の距離に等しい半径方向ピッチ距離ｐとを有するものであり、ここで、変数ｘは、層内のコイル回転数である。水平巻きコイルは、層１、層２、層３及び層４として特定される反復積層四層グループとして形成される。第一積層体の層１から始まり、管の層１外側回転は、３００°の回転を超える外側配置積層体の半径と、６０°の回転を超える半径方向ピッチ距離の内層回転移行割出距離とを有する層１外側回転で形成される。複数の連続層１内側回転を形成するに当り、複数の層１内側回転の最後の一つの層１内側回転の半径が、内側配置積層体の半径から半径方向ピッチ距離を差し引いたものに等しくなるまで、複数の層１内側回転の各連続した内側の一つの層１内側回転の半径は、複数の層１内側回転の前の内側の一つの内側回転の半径から、半径方向ピッチ距離で減少する。複数の層１内側回転の各々は、３００°の回転を超える内側回転の半径と、半径方向ピッチ距離の６０°の回転を超える層１回転移行割出とを有する。複数の層１内側回転の最後の一つを形成した後、３００°の回転を超えて内側配置積層体の半径を有する管の層１から層２への移行回転と、６０°の回転を超える半径方向ピッチ距離の層１から層２への移行割出とが形成される。層１から層２への移行回転は、内側配置積層体の半径と半径方向ピッチ距離の半分との合計に等しい第一層２内側回転の半径へ、６０°の回転を超えて割出しを行う。管の第一層２回転は、３００°の回転を超える内側配置積層体の半径と半径方向ピッチ距離の半分との合計に等しい第一層２内側回転の半径と、半径方向ピッチ距離で増大する第一層２内側回転の半径に等しい内側回転の半径を含む複数の層２外側回転の一番目への、６０°の回転を超える割出し第一層２回転移行とで形成される。複数の層２外側回転を連続的に形成するに当り、複数の層２外側回転の最後の一つの外側回転の半径が、外側配置積層体の半径から半径方向ピッチ距離を差し引いたものに等しくなるまで、複数の層２外側回転の各連続した外側の一つの層２外側回転の半径は、複数の層２外側回転の先行する外側の一つの外側回転の半径から、半径方向ピッチ距離で増大する。複数の層２外側回転の各々は、３００°の回転を超える外側回転の半径と、６０°の回転を超える層２回転移行割出とを有する。複数の層２外側回転の最後の一つが形成された後、管の層２から層３への移行回転は、３００°の回転を超える外側配置積層体の半径と、６０°の回転を超える層２から層３への移行割出とで形成される。層２から層３への移行回転が形成された後、複数の層３内側回転を連続的に形成するに当り、複数の層３内側回転の最後の一つの内側回転の半径が、内側配置積層体の半径から半径方向ピッチ距離を差し引いたものに等しくなるまで、複数の層３内側回転の各連続した内側の一つの層３内側回転の半径は、複数の層３内側回転の先行する内側の一つの内側回転の半径から、半径方向ピッチ���離で減少する。複数の層３内側回転の各々は、３００°の回転を超える内側回転の半径と、６０°の回転を超える層３回転移行割出とを有する。複数の層３内側回転の最後の一つが形成された後、内側配置積層体の半径から３００°の回転を超える半径方向ピッチ距離の半分を差し引いた管の層３から層４への移行回転と、６０°の回転を超える層３から層４への移行割出とが形成される。層３から層４への移行回転が形成された後、複数の層４外側回転を形成するに当り、複数の層４外側回転の最後の一つの外側回転の半径が、外側配置積層体の半径から半径方向ピッチ距離の半分を差し引いたものに等しくなるまで、複数の層４外側回転の各連続した外側の一つの層４外側回転の半径は、複数の層４外側回転の先行する外側の一つの外側回転の半径から、半径方向ピッチ距離で増大する。複数の層４外側回転の各々は、３００°の回転を超える外側回転の半径と、６０°の回転を超える層４回転移行割出とを有する。複数の層４外側回転の最後の一つを形成した後、層４移行回転は、外側配置積層体の半径で熱処理金属管の３６０回転を有する層１、層２、層３及び層４の反復四層グループに形成される。本発明の他の例では、本発明のＨＷＣは、特定の用途で要求されるような任意の複数の反復四層グループを備える。
【００４７】
図４に、本発明のＨＷＣ３０を備える二層グループ構造の他の実施形態を示す。６０°及び３００°の回転のプロセス工程への言及は、図１の角度表示についてのものである。
【００４８】
本発明の一の実施形態では、管の直線状の供給からの連続した管３２の巻回は、回転台の回転から始まり、ガス捕獲管ヘッドＷ１からの水平側移動距離Ｗは、回転台の１８０°回転とともに、ＨＷＣ３０の第一（底部もしくは下側）層Ｌ１上で内側に管を移動させる。それと同時に、ベンドローラーは、管曲げ半径Ｒ１に（内側に）移動し、これは、ＨＷＣ３０の外側半径であって、第一層Ｌ１の開始である。本発明のいくつかの実施形態では、ＨＷＣを形成するプロセス及び、形成されたＨＷＣは、プロセスガスが使用されない場合、第一層から始まる。
【００４９】
次のプロセス工程での回転台は、ベンドロールヘッドを一定の位置にしつつ、３００°の回転を継続して、半径Ｒ１の単一の回転（巻回）を形成する。その後、回転台が、ベンドロールヘッドを一定の位置にしつつ、３００°回転して、半径（Ｒ１−ｐ）の単一の回転を形成するとき、ベンドロールヘッドは、半径方向内側に（６０°の回転を超えて）割出しを行い、半径（Ｒ１−ｐ）の第二の回転を形成し始める。単一の回転を形成するための割出し及び回転の前述のプロセスは、内側半径（Ｒｘ−ｐ）が形成されるまで繰り返され、ここで、変数ｐは、層内の隣接した回転間の半径方向ピッチ距離（これは、管の隣接した回転の内部中心間の距離に等しい。）であり、変数ｘは、層内の総回転数であり、それにより、半径Ｒ１の第一外側回転（もしくは巻回）から半径Ｒｘの最後の内側回転までの各回転の回転半径が、半径方向ピッチ距離ｐで減少し、内側巻きの第一層Ｌ１を完了する。
【００５０】
巻回が、層Ｌ１の内側半径（Ｒｘ−ｐ）に到達するとき、ベンドロールヘッドは、ＨＷＣ３０の内側半径である半径Ｒｘに（内側に）（６０°の回転を超えて）割出しを行い、その後、回転台は、図示のように、層降下距離で降下（低下）し、これは、管の直線状の供給を次の最も高いレベルへ上昇させるプロセス工程に相当するものであり、それにより、第一巻き層Ｌ１上に第二巻き層Ｌ２の形成を開始する。回転台はその後、ベンドロールヘッドを一定の位置にしつつ、３００°の回転を継続して、半径Ｒｘ半径の単一の回転を形成し、これは、第一層Ｌ１から第一層Ｌ１上の第二層Ｌ２への移行の巻回である。
【００５１】
その後、回転台が、ベンドロールヘッドを一定の位置にしつつ、３００°回転して、半径（Ｒｘ＋０．５・ｐ）の単一の回転を形成するとき、ベンドロールヘッドは、外側に（６０°の回転を超えて）割出しを行い、内側半径と半径方向ピッチ距離の半分との合計（Ｒｘ＋０．５・ｐ）に等しい半径の第一の回転を形成し始める。その後、回転台が、ベンドロールヘッドを一定の位置にしつつ、３００°回転して、半径（Ｒｘ＋１．５・ｐ）の単一の回転を形成するとき、ベンドロールヘッドは、外側に（６０°の回転を超えて）割出しを行い、第二層Ｌ２内で内側半径と半径方向ピッチ距離の１．５倍との合計（Ｒｘ＋１．５・ｐ）に等しい半径の第二の回転を形成し始める。前述のプロセス工程は、ＨＷＣ３０の外側半径（Ｒ１−０．５・ｐ）が形成されるまで、整数歩進（増大）で繰り返され、これはすなわち、第二巻き層Ｌ２が外側巻きで完了するまで、各回転の半径が、半径方向ピッチ距離ｐの整数倍で増加もしくは増大することを意味する。
【００５２】
巻き層Ｌ２が、ＨＷＣ３０の外側半径Ｒ１に到達するとき、ベンドロールヘッドは、外側へ半径Ｒ１に（６０°の回転を超えて）割出しを行い、その後、回転台は、図示のように、層降下距離で降下（低下）し、これは、管の直線状の供給を次の最も高いレベルに上昇させるプロセス工程に相当するものであり、それにより、第二巻き層Ｌ２上に第三巻き層Ｌ３の形成を開始する。その後、回転台は、ベンドロールヘッドを一定の位置にしつつ、３６０°の回転を継続して、Ｒ１の単一の回転を形成し、これは、第二層Ｌ２から第三層Ｌ３への移行の巻回である。
【００５３】
図４に示すように、第二から第四巻き（対）層グループ２ＬＳ２、ＳＬＳ３及び２ＬＳ４は、第一層Ｌ１及び第二巻き層Ｌ２を構成するグループ ２ＬＳ１内の巻き層と同じ巻き層配列を有する。
【００５４】
本発明の一例では、熱処理金属管の配置積層体の水平巻きコイルは、マンドレルなしで、外側直径を有する熱処理金属管の連続した直線状の供給から形成される。配置積層体は、外側配置積層体の半径Ｒ１と、内側配置積層体の半径Ｒｘと、配置積層体の層内の熱処理金属の隣接した回転の内部中心間の距離に等しい半径方向ピッチ距離ｐとを有するものであり、ここで、変数ｘは、層内のコイル回転数である。水平巻きコイルは、層１及び層２として特定される反復積層二層グループとして形成される。第一積層体の層１から始まり、層１外側回転は、管の層１外側回転３００°の回転を超える外側配置積層体の半径と、６０°の回転を超える半径方向ピッチ距離の内層回転移行割出距離とを有する層１外側回転で形成される。複数の連続層１内側回転を形成する当り、複数の層１内側回転の最後の一つの層１内側回転の半径が、内側配置積層体の半径から半径方向ピッチ距離を差し引いたものに等しくなるまで、複数の層１内側回転の各連続した内側の一つの層１内側回転の半径は、複数の層１内側回転の前の内側の一つの内側回転の半径から、半径方向ピッチ距離で減少する。複数の層１内側回転の各々は、３００°の回転を超える内側回転の半径と、６０°の回転を超える層１内側回転移行割出半径とを有する。管は、内側配置積層体の半径に割出しが行われ、３００°の回転を超える内側配置積層体の半径と、６０°の回転を超える層１から層２への移行割出とで、管の層１から層２への移行回転を形成する。管は、内側配置積層体の半径と半径方向ピッチ距離との合計に割出しが行われ、３００°の回転を超えて、内側配置積層体の半径と半径方向ピッチ距離の半分との合計に等しい第一層２内側回転の半径を形成し、６０°の回転を超えて第二層２回転移行と、半径方向ピッチ距離で増大する第一層２内側回転の半径に等しい第二層２内側回転の半径に割出しを行う。複数の層２外側回転を連続的に形成するに当り、複数の層２外側回転の最後の一つの外側回転の半径が、外側配置積層体の半径から半径方向ピッチ距離の半分を差し引いたものに等しくなるまで、複数の層２外側回転の各連続した外側の一つの層２外側回転の半径は、複数の層２外側回転の先行する外側の一つの外側回転の半径から、半径方向ピッチ距離で増大する。複数の層２外側回転の各々は、３００°の回転を超える外側回転の半径と、６０°の回転を超える層２回転移行割出とを有する。層２移行回転は、外側積層半径で、熱処理金属管の３６０回転により、層１及び層２の反復二層グループに形成される。本発明の他の例では、本発明のＨＷＣは、特定の用途で要求されるような任意の複数の反復二層グループを備える。
【００５５】
それぞれの本発明の実施形態では、コンピュータ・プロセス又は、プログラム可能なロジック・コントローラが、当業者によりプログラム化されることができ、それにより、鋳造アーム装置（ベンドローラーを含む。）及び、受取りボックス装置（回転台を含む。）が、本発明のＨＷＣを形成する上述した方法を実行する。
【００５６】
本発明の例では、反復四層（四倍グループ）又は二層（対グループ）パターンの特定の数字を開示したが、他の本発明の実施形態では、開示される反復四層もしくは二層パターンの任意の他の数字を用いることができる。
【００５７】
本発明におけるコイル層の開示した四倍グルーピング及び対グルーピングは、外側レベル直径（すなわち、配置積層体の外側半径Ｒ１の二倍）が９００〜１２００ｍｍの範囲、内側直径（すなわち、配置積層体の内側半径Ｒｘの二倍）が６００〜７００ｍｍの範囲であって、外側直径が非限定的な範囲で５〜１６ｍｍである金属管を有する巨大なＨＷＣの形成をサポートするので、ＨＷＣ及び、本発明のＨＷＣを形成する方法は、巨大なＨＷＣとして設計されることができるＨＷＣ製品の形成に優先的に用いられる。
【００５８】
本発明の例で、巻き層支持構造が使用されない間、他の本発明の実施形態では、四倍もしくは対グループパターンを維持するため、ＨＷＣの形成の間もしくは後に、巻き層支持構造を設けることができる。
【００５９】
この明細書で「一例もしくは実施形態」、「例もしくは実施形態」、「一以上の例もしくは実施形態」又は、「異なる例もしくは実施形態」というときは、たとえば、本発明の実施において含まれ得る特定の構成を意味する。ここでの説明では、開示の合理化及び、様々な発明の側面の理解の補助のため、単独の例、実施形態、図もしくはその説明のなかで、様々な構成がグループ化されていることがある。
【００６０】
好ましい例及び実施形態の観点から、本発明を説明した。明言したものの他、本発明の範囲内で均等、代替及び改良が可能である。当業者は、この明細書の教示の利益を享受し、本発明の範囲から逸脱することなしに、その改良を行い得る。
【図１】
2019056489.tif 000003
【図２（ａ）】
2019056489.tif 000004
【図２（ｂ）】
2019056489.tif 000005
【図３】
2019056489.tif 000006
【図４】
2019056489.tif 000007
【外国語明細書】
2019056489000001.pdf